Brevet FR3080545A1 (20191101)

REVENDICATIONS1. Procédé de traitement d'une charge gazeuse contenant du dioxygène et un ou plusieurs composés volatils, lequel procédé comprend les étapes suivantes : a) on met en contact ladite charge gazeuse contenant du dioxygène et un ou plusieurs composés organiques volatils avec un monolithe comprenant de la silice et du dioxyde de titane, ledit monolithe comprenant un volume macroporeux de type I, dont le diamètre des pores est supérieur à 50 nm et inférieur ou égal à 1000 nm, compris entre 0,1 à 3 mL/g, et un volume macroporeux de type II, dont le diamètre des pores est supérieur à 1 lm et inférieur ou égal à 10 i..tm, compris entre 1 à 8 mL/g ; b) on irradie ledit monolithe par au moins une source d'irradiation produisant au moins une longueur d'onde inférieure à 400 nm pour convertir lesdits composés organiques volatils en dioxyde de carbone, ladite étape b) étant réalisée à une température comprise entre - 30°C et + 200°C et à une pression comprise entre 0,01 MPa et 70 MPa.\n<CLM>\1\tProcédé selon la revendication 1, ladite charge gazeuse contenant du dioxygène et un ou plusieurs composés organiques volatils est diluée avec un fluide diluant.\n<CLM>\1\tProcédé selon l'une des revendications 1 ou 2, dans lequel la source d'irradiation est une source d'irradiation artificielle.\n<CLM>\1\tProcédé selon l'une quelconque des revendications 1 à 3, dans la source d'irradiation produit au moins une longueur d'onde comprise entre 300 et 400 nm.\n<CLM>\1\tProcédé selon l'une quelconque des revendications 1 à 4, dans lequel l'étape a) est réalisée dans un réacteur en lit fixe traversé ou en lit fixe léchant.\n<CLM>\1\tProcédé selon l'une quelconque des revendications 1 à 5, dans lequel ledit monolithe possède un volume mésoporeux, dont le diamètre de pore est supérieur à 2 nm et inférieur ou égal à 50 nm, compris entre 0,01 et 1 mL/g, de préférence entre 0,05 et 0,5 mL/g.\n<CLM>\1\tProcédé selon l'une quelconque des revendications 1 à 6, dans lequel ledit monolithe possède en outre un volume macroporeux, dont le diamètre de pore est supérieur à 101.1m, inférieur à 0,5 mL/g.\n<CLM>\1\tProcédé selon l'une quelconque des revendications 1 à 7, dans lequel ledit monolithe possède une densité apparente comprise entre 0,05 et 0,5 g/mL. 18\n<CLM>\1\tProcédé selon l'une quelconque des revendications 1 à 8, dans lequel ledit monolithe possède une surface spécifique comprise entre 10 et 1000 m2/g, de manière préférée entre 50 et 600 m2/g.\n<CLM>\1\tProcédé selon l'une quelconque des revendications 1 à 9, dans lequel ledit monolithe comprend une teneur en dioxyde de titane comprise entre 5 et 70% en poids par rapport au poids total du monolithe.\n<CLM>\1\tProcédé selon l'une quelconque des revendications 1 à 10, dans lequel ledit monolithe est préparé selon les étapes suivantes :\n<CLM>\1\ton mélange une solution contenant un tensioactif avec une solution acide ;\n<CLM>\1\ton ajoute à la solution obtenue à l'étape\n<CLM>\1\tau moins un précurseur soluble de silice ;\n<CLM>\1\téventuellement, on ajoute à la solution obtenue à l'étape\n<CLM>\1\tau moins un composé organique liquide, non miscible à la solution obtenue à l'étape\n<CLM>\1\tpour former une émulsion ;\n<CLM>\1\ton laisse maturer à l'état humide la solution obtenue à l'étape\n<CLM>\1\tou l'émulsion obtenue à l'étape\n<CLM>\1\tpour obtenir un gel ;\n<CLM>\1\ton lave le gel obtenu à l'étape\n<CLM>\1\tavec une solution organique ;\n<CLM>\1\ton sèche et on calcine le gel obtenu à l'étape\n<CLM>\1\tpour obtenir un monolithe à base de silice ;\n<CLM>\1\ton imprègne une solution comprenant au moins un précurseur soluble de dioxyde de titane dans la porosité du monolithe obtenu à l'étape 6);\n<CLM>\1\téventuellement, on sèche et on calcine le produit obtenu à l'étape\n<CLM>\1\tpour obtenir un monolithe à base de silice et contenant du dioxyde de titane.\n<CLM>\1\tProcédé selon la revendication 11, dans lequel on réalise à l'étape\n<CLM>\1\tun séchage à une température comprise entre 5 et 120°C.\n<CLM>\1\tProcédé selon les revendications 11 ou 12 dans lequel on réalise à l'étape\n<CLM>\1\tune calcination sous air avec un premier palier en température compris entre 80 et 150°C pendant 1 à 10 heures, puis un deuxième palier en température compris entre 150 et 250°C pendant 1 à 10 heures, et enfin un troisième palier en température compris entre 300 et 950°C pendant 0,5 à 24 heures.